(57)【要約】  【課題】高い可縫性を持ち、かつ高い縫目伸縮性を持ったミシン糸を提供すること。【解決手段】ポリブチレンテレフタレートマルチフィラメント糸を含むミシン糸であって、破断強度が２．０〜４．０ｃＮ／ｄｔｅｘ、破断伸度が２５％〜６５％で、２０％伸度時の応力が１．２〜２．０ｃＮ／ｄｔｅｘ、である事を特徴とするミシン糸。【選択図】なし【特許請求の範囲】
【請求項１】
ポリブチレンテレフタレートマルチフィラメントを含むミシン糸であって、破断強度が２．０〜４．０ｃＮ／ｄｔｅｘ、破断伸度が２５％〜６５％で、２０％伸度時の応力が１．２〜２．０ｃＮ／ｄｔｅｘであることを特徴とするミシン糸。
【請求項２】
ポリブチレンテレフタレートマルチフィラメント糸１００％で構成されることを特徴とする請求項１記載のミシン糸。
【請求項３】
請求項１または２に記載のミシン糸を用いて縫製されたことを特徴とする縫製品。
【発明の詳細な説明】
【技術分野】
【０００１】
本発明は、ポリブチレンテレフタレートマルチフィラメントを含むミシン糸に関し、詳しくは伸縮性・高速可縫性の両特性を有するミシン糸および該ミシン糸で縫製された縫製品に関するものである。
【背景技術】
【０００２】
従来、伸縮性の無い一般のミシン糸にて、伸縮性の高い布帛を縫製した場合、縫い目の伸縮性が低いため、布帛の伸縮性を低下させる。また、布帛に大きな伸長力が掛かった場合、縫い目部に応力が集中し、ミシン糸が破断するという問題がある。
【０００３】
上記の問題に対して、２重環縫い・オーバーロック縫い・千鳥縫い等の特殊な縫目で縫製する方法があるが、縫い目形成に特殊ミシン糸が必要で、縫製速度も遅く、ミシン糸の使用量も増えてコストが高くなる、縫い目外観が劣るという欠陥がある。
【０００４】
また、ポリトリメチレンテレフタレートマルチフィラメントを用いることで伸度、伸張回復率に優れたミシン糸を得る方法が提案されている（例えば、特許文献1参照）。
【０００５】
しかしながら、ポリトリメチレンテレフタレートのミシン糸は、伸縮性が高すぎて縫製時の目飛び等が発生し高速可縫が困難であり、且つ特殊原料を使用のため、縫製コストが大幅に高くなる。加えて、縫い目伸長力も布帛以上に高くなり、縫製後の縫い目強力に劣るという欠点がある。
【特許文献１】特許０３４４１０６９号
【発明の開示】
【発明が解決しようとする課題】
【０００６】
本発明は上記課題を解決しようとするものであり、高伸縮性布帛を高速で本縫い縫製可能な伸縮性ミシン糸ならびに外観良好で縫い目伸縮性・強力が共に優れた伸縮性布帛の縫製品を提供することを課題とする。
【課題を解決するための手段】
【０００７】
すなわち本発明は、ポリブチレンテレフタレートマルチフィラメント糸を含むミシン糸であって、破断伸度が２．０〜４．０ｃＮ／ｄｔｅｘ、破断伸度が２５％〜６５％で、２０％伸度時の応力が１．２〜２．０ｃＮ／ｄｔｅｘであることを特徴とするものである。
【０００８】
また、本発明のミシン糸はポリブチレンテレフタレートマルチフィラメントのみで構成されることを特徴とするものである。
【０００９】
また、本発明の縫製品は、上記のミシン糸によって縫製された縫製品である。
【発明の効果】
【００１０】
本発明に係るミシン糸は、ポリブチレンテレフタレートを含んでいるので強度が高く可縫性に優れ、また、染色性に優れるため近来増加している伸縮性の高い合成繊維生地との色あわせも容易で、美しい縫目外観を得ることが可能である。
【００１１】
本発明のミシン糸によって縫製された縫製品は、高い縫目ストレッチ性を持っているため、身体の動きすなわち生地の伸縮に対する追従性が高く着心地の良い縫製品を得ることができる。また、ミシン糸が染色性に優れるため生地との色差が極めて小さい縫目外観の美しい縫製品を得ることができる。
【発明を実施するための最良の形態】
【００１２】
以下本発明について詳細を記述する。
【００１３】
まず、本発明におけるポリブチレンテレフタレートとは、繰り返し単位の８０モル％以上がブチレンテレフタレートからなるものをいい、好ましくは９０％以上がブチレンテレフタレート単位で構成されたものをいう。また、ブチレンテレフタレートには２０モル％未満、好ましくは１０モル％以下の割合でイソフタル酸、フタル酸、メチルテレフタル酸、アジピン酸等のジカルボン酸類やエチレングリコール、トリメチレングリコール、ネオペンチルグリコールなどのジグリコール類などを第３成分として共重合させても良い。
【００１４】
本発明で使用されるポリブチレンテレフタレートマルチフィラメントとは、前述のポリブチレンテレフタレートを溶融紡糸し、複数本引き揃えた状態で延伸することで得られる繊維のことを示す。ポリブチレンテレフタレート繊維としては、ポリエチレンテレフタレート等の他のポリエステル系ポリマや、ポリアミド系ポリマ等と、ポリブチレンテレフタレートを別個に合成した後、ポリマブレンドし、そのブレンドポリマを用いて紡糸された繊維であってもよい。また、ポリブチレンテレフタレートと他のポリマとを用いて複合紡糸（芯鞘、サイドバイサイド等）によって製造される繊維であっても良い。
【００１５】
また、本発明におけるポリブチレンテレフタレートマルチフィラメントを構成する単糸繊維の断面形状は、丸型、三角型・Ｌ型・Ｔ型・Ｙ型等任意に選択できるが、ミシン糸としての縫製中の摩擦や光沢の均一性の面から丸形が最も好ましい。
【００１６】
また、本発明におけるポリブチレンテレフタレートマルチフィラメントは、前述の溶融紡糸法で得られる原糸に、仮撚加工、空気噴射加工、混繊加工等の任意の加工を施すことができるが、ミシン糸の強度が最も高い加工なしの原糸であることが最も好ましい。
【００１７】
また、本発明におけるポリブチレンテレフタレートマルチフィラメントは、５〜１５０本の単糸で構成されたものであることが好ましく、更に好ましくは１６〜１２４０本である。単糸数が５本未満であると得られるミシン糸が堅いものとなり、可縫性が悪く縫製品の風合いを損なう傾向がある。また、単糸数が１５０本を超えると単糸が細すぎて切れやすくなり、縫製品の縫目強力を低下させる場合がある。
【００１８】
また、本発明におけるポリブチレンテレフタレートマルチフィラメントは、沸騰水３０分浸積後の収縮率が１〜１５％であることが好ましく、更に好ましくは１．５〜１１％である。収縮率が１％未満であると、熱処理や染色による形態固定効果が小さく、スナールの発生などの不具合を生じる場合がある。また収縮率が１５％を超えると、熱処理や糸染めによる巻締まりが大きく、内外層差を生じる傾向がある。
【００１９】
本発明のミシン糸においては、上記ポリブチレンテレフタレートマルチフィラメントの破断強度が２．０〜４．０ｃＮ／ｄｔｅｘ、破断伸度が２５〜６５％、２０％伸張時の強度が１．２〜２．０ｃＮ／ｄｔｅｘであることが必要である。上記物性のうち一つでも満たせないと、本発明の特徴である高い可縫性、縫製品の高伸縮性をえることができない。
【００２０】
本発明におけるミシン糸の破断強度は２．０〜４．０ｃＮ／ｄｔｅｘが好ましく、更に好ましくは２．５〜３．５ｃｎ／ｄｔｅｘである。破断強度が２．０ｃＮ／ｄｔｅｘ未満であると、高速縫製や厚地縫製時にミシン糸に生じる張力に耐えられずミシン糸切れが多発し作業効率を著しく低下させるため好ましくない。また、破断強度が４．０ｃＮ／ｄｔｅｘを超えると縫製品に過大な力が生じたときにミシン糸が破断せず生地を痛め、結果的に商品としての価値を損なうために、通常の衣料では好ましくないが、ジーンズなどの高強力を有する用途ではこの限りではない。
【００２１】
また、本発明におけるミシン糸の破断伸度は２５〜６５％が好ましく、更に好ましくは４０〜６０％である。破断伸度が４０％未満であると縫い目の伸縮性が低くなり、生地の伸縮性を低減させてしまうため好ましくない。逆に破断伸度が６５％を超えると、非常に伸びやすく従って糸の戻りも大きくなり、その戻りによる縫目のパッカリングが大きくなるため好ましくない。
【００２２】
また、本発明におけるミシン糸の、２０％伸張時の応力は１．２〜２．０ｃＮ／ｄｔｅｘが好ましく、更に好ましくは１．５〜１．９ｃＮ／ｄｔｅｘである。２０％伸張時の応力が１．２ｃＮ／ｄｔｅｘ未満であると、縫製張力によるミシン糸の瞬間的な伸びが極めて不安定になり、目飛びや糸切れの原因となるため好ましくない。逆に応力が２．０ｃＮ／ｄｔｅｘを越えると縫製品のストレッチのために必要な力が大きすぎて衣料として用いた場合窮屈な着心地になってしまうため好ましくない。
【００２３】
また、本発明におけるミシン糸においては、ポリブチレンテレフタレートマルチフィラメントの含有率が７０重量％〜１００重量％であることが好ましく、更に好ましくは９０重量％〜１００重量％、最も好ましくは１００重量％である。含有率が７０％未満であると上記物性を満たせず可縫性と伸縮性の両立が困難となる傾向にある。ミシン糸中に、ポリブチレンテレフタレートマルチフィラメント以外のポリマからなる繊維を含む場合、他のポリマからなる繊維は任意に選択することができる。
【００２４】
さらに、本発明の物性を満たし、可縫性と伸縮性とを両立するため、本ミシン糸を構成するポリブチレンテレフタレートマルチフィラメントに下撚りが付与されるミシン糸では、撚数が６００〜１４００ｔ／ｍであることが好ましい。また合糸本数は２本を引き揃えて撚り合わせた２子撚糸、３本を引き揃えて撚り合わせた３子撚糸、予め２本を引き揃えて撚り合わせたものを、さらに３本引き揃えた２本×３本の撚糸等、色々な形態であっても良い。上撚り数は下撚り１に対し０．７〜０．９倍とし撚りビリが発生しないようにすることが好ましい。また撚り方向は、通常、上撚りをＺ方向、下撚りをＳ方向とすることが好ましい。
【００２５】
本ミシン糸の繊度、合糸数、撚糸回数、撚糸方向については、用途・要求特性・ポリエステルフィラメントミシン糸に関する規格（ＪＩＳ  Ｌ  ２５１１）に応じて適宜選定することができる。
【００２６】
本発明のミシン糸は、前述した物性を有するポリブチレンテレフタレートマルチフィラメントを引き揃えて合撚するか、該合撚糸を引き揃えて合撚して得られる複合合撚糸を調整した後、該合撚糸を巻き密度０．２５〜０．５ｇ／ｃｍ３で多通液孔を有する巻き具にソフトワインド機等の巻き取り手段でコーン・チーズ等の巻具に巻き替え、９０℃以上で熱水処理することで製造できる。
【００２７】
熱水処理は、９０℃以上の熱水でチーズ等に巻き替えされた合撚糸を１０分以上貫通して循環させるが、通常、パッケージ精錬機・染色機を用いて、精錬・染色加工工程を兼ねて実施される。これにより内・中・外層ともに均一に弛緩でき、物性を一定化させることが可能になる。
【００２８】
熱水処理を、原糸油剤等の除去の為の精錬工程と併用処理する場合、炭酸ソーダ、ノニオン系界面活性剤等を添加した精錬液で、５０℃〜１００℃で１０〜３０分処理する。また染色方法で併用実施する場合は、精錬後に、分散染料を用い分散剤、酢酸を添加した染料で、染色温度１００〜１２０℃で１５〜１２０分循環させながら実施するのが良い。また精錬工程はコストダウンの為に省略することもできる。
【００２９】
染色における合撚糸の巻き密度を０．２５〜０．５ｇ／ｃｍ３、特に０．３〜０．４ｇ／ｃｍ３にし、染色チューブ（通液処理ボビン）への差し替え率を５〜３０％、特に１０〜２０％にしてパッケージ染色法で得られるミシン糸は、均染性と熱水処理によるミシン糸物性の均一性に優れるため望ましい。ここでの差し替え率とは、巻き取り機の巻き取り紙管などの巻き取りボビンの外径をＡ、通液ボビンの外径をＢ
とした場合、（１−｛Ｂ／Ａ｝）×１００で求められる値である。
【００３０】
ミシン糸の可縫性・収束性向上のため、可縫性向上剤、平滑剤や収束剤液を精錬後・染色後脱水の後に付与させても良い。可縫性向上剤・平滑剤としては、シリコーン系化合物・ポリエチレン系エマルジョン・ワックス系化合物等がある。収束剤としてはポリエステル系樹脂、ポリウレタン系樹脂、アクリル系樹脂等がある。
【００３１】
本発明のミシン糸は、伸縮性、高速可縫性という効果が効果的に発現できることから、特に高伸縮性の布帛に適用することが好ましい。ここで、本発明において、高伸縮性の布帛とは、経及び緯、経または緯の伸長率が５〜２００％の布帛を言い、特に、４０％〜１００％のものにおいて効果が好ましく発現される。ここで、伸長率とは引張側を布帛の経方向及び緯方向とした１４０ｍｍ×１６５ｍｍ（引張側×拘束側）の大きさの２種の試料を用意し、その試料を速度６０ｃｍ／ｍｉｎで引張り、伸長応力曲線を描き、この曲線から幅５ｃｍ当たり２ｋｇの応力が掛かった際の布帛伸度を算出した数値を言う。尚、測定器はカトーテック社製２軸伸長試験器を用いる。布帛の形態は、織物・編物・不織布があり、伸縮性を付与する手段としては、組織を構成する原糸自体の伸縮性を利用したり、組織構造を利用して伸縮性を向上させたり、これらの組み合わせを利用したりする事が考えられる。
【００３２】
高伸縮性の布帛の具体例としては、シャツ・作業着・ブラウス・スラックス・ジャケット・スーツ等の伸長率が１０％〜２５％の物、Ｔシャツ・肌着・セーター類・トレーニングウエア・スポーツジャケット等の伸長率２０％〜４０％を示すもの、更にファンデーション類、レオタード、水着等の伸長率４０％〜２００％を示すものがある。本発明のミシン糸はこれらの縫製品に好適に適用できる。
【実施例】
【００３３】
以下、実施例により本発明を説明するが、実施例における評価は以下の方法により測定した。
（１）破断強度［ｃＮ／ｄｔｅｘ］、破断伸度［％］、２０％伸張時の強度［ｃＮ／ｄｔｅｘ］
計測器工業（株）製引張試験機ＳＴＡＴＩＭＡＴ  ＭＥよりつかみ長２００ｍｍ、引張速度２００ｍｍ／ｍｉｎ、１水準につき２０回の測定を行い、破断強力と破断伸度を算出した。また、ＪＩＳ  Ｌ１０１３に準拠して測定した見かけ繊度より破断強度を算出した。また、引張試験によって得られた荷重−伸張率曲線より２０％伸張時の荷重を読み取り、  ２０％伸張時の荷重／見かけ繊度より２０％伸張時の強度を算出した。
（２）高速可縫性［ｓｐｍ］
綿ブロード１０枚重ねの生地を、ＪＵＫＩ（株）製１本針本縫いミシンＤＤＬ−５５５０Ｎにて上糸張力１ｃＮ／ｄｔｅｘで縫製し、糸切れせず２ｍ連続で縫製可能な針速度を測定した。
実施例１
テトラブチルチタネートをエステル化触媒としてテレフタル酸対比０．０５ｗｔ％の割合で用い、テレフタル酸（ＴＰＡ）とブタンジオール（ＢＧ）をモル比２：１で、重合缶内を２４０℃まで徐々に昇温してエステル化反応を行い、エステル化反応終了後、重合触媒としてテトラブチルチタネートを０．０５ｗｔ％追添し、重合缶内温度一定（２５０℃）、１Ｔｏｒｒ以下の減圧下で重合反応を実施し、極限粘度＝０．８９のポリブチレンテレフタレート重合体を得た。得られた重合体を用いて紡糸温度２５０℃、紡糸速度２７３０ｍ／ｍｉｎで溶融紡糸し、未延伸糸を得た。続いて、ホットロール１の温度を８０℃、ホットロール２の温度を１１５℃とし、延伸倍率を１．５２８倍、延伸速度を９７０ｍ／ｍｉｎで延撚して、７８デシテックス、２４フィラメントの延伸糸を得た。延伸糸の破断強度、破断伸度、沸騰水収縮率は、各々３．０２ｃｎ／ｄｔｅｘ、３７．１％、９．７％であった。
【００３４】
得られたポリブチレンテレフタレート繊維マルチフィラメント原糸に１２５０ｔ／ｍ（Ｓ方向）の下撚りをかけ、２本準備し、同様の撚りをかけた７８ｄｔｅｘのポリエチレンテレフタレートマルチフィラメントと計３本を引き揃えて１０５０ｔ／ｍ（Ｚ方向）の上撚りを加え３子撚りを得た。得られた３子撚り糸を神津社製ソフトワインダーを用いて紙管径７９ｍｍの紙管に巻き密度０．３５ｇ／ｃｍ３で１ｋｇ巻いた。このチーズを外径６９ｍｍの染色チューブ（通液処理ボビン）に差し替え、パッケージ染色機（日阪製作所社製）にセットして、花王社製スコアロールＦＣ−２５０（１ｇ／リットル）を添加して流量４０リットル／ｍｉｎで常温から２℃／ｍｉｎの昇温速度で６０℃、１０分間精錬を行った。
【００３５】
精錬後、脱液、水洗を行い分散染料（ダイスター社製；Ｄｉａｎｉｘ  ＹｅｌｌｏｗＡＣ−Ｅ０．０６％ｏｗｆ、Ｄｉａｎｉｘ  Ｂｌｕｅ  ＡＣ−Ｅ０．０８％ｏｗｆ、
Ｄｉａｎｉｘ  ＲｅｄＡＣＥ０．０６％ｏｗｆ）、分散剤（明成化学社製；ディスパーｔｌ０．５ｇ／リットル）を加え、更に酢酸にてＰＨ５に調整した後、流量４０リットル／ｍｉｎでインーアウトで染液を循環し、２℃／ｍｉｎの昇温速度で１１０℃まで昇温し、１１０℃で３０分染色を行った。染色後脱液、水洗を実施後、シリコーン系油剤（大日本インキ社製：ディックシリコーンソフナー５００）を５％ｏｗｆ添加し５０℃で２０分オイリンク゛処理を行った。脱水後、乾燥しミシン糸を得た。
得られたミシン糸は、破断強度２．８１ｃｎ／ｄｔｅｘ、破断伸度５２．７％、２０％伸長時の強度１．８ｃｎ／ｄｔｅｘであった。
【００３６】
縫製品として、５０ｄｔｅｘ、１７フィラメントのナイロンマルチフィラメントと、２３５ｄｔｅｘのポリウレタンを使用し、３２ゲージのラッセル編み機でパワーネットを編成し、任意の条件で精練、伸張熱セット、染色、再熱セットした。得られた生地の伸長率は経方向が１００％、緯方向が３５％であった。この生地と、上記で得られたミシン糸を用いて、女性用ガードルを作成した。
【００３７】
上記ガードルを５人のモニターに着用してもらい、快適性を評価した。ミシン糸は、高速可縫性に優れ、縫目外観が良好で、縫製品は着用快適性に優れたものであった。結果を表１に示した。
実施例２
実施例１と同様の製法で得られたポリブチレンテレフタレートマルチフイラメントに１２５０ｔ／ｍのＳ撚りをかけ、それらを３本引き揃えて１０５０ｔ／ｍのＺ撚りをかけ３子撚り糸を得た。以降は実施例１と同様の方法でミシン糸を得た。
【００３８】
得られたミシン糸は、破断強度２．７７ｃＮ／ｄｔｅｘ、破断伸度６０．５％、２０％伸長時の強度１．５ｃＮ／ｄｔｅｘであった。
【００３９】
このミシン糸は、高速可縫性に優れ、実施例１と同様のガードルを作成したところ、縫目外観が良好で、着用快適性に優れたものであった。
比較例１
ミシン糸を構成する繊維が７８ｄｔｅｘ、２４フィラメントのポリエチレンテレフタレートマルチフィラメント１００％である以外は実施例１と同様の方法でミシン糸を得た。
【００４０】
得られたミシン糸は可縫性に優れるが、実施例１と同様にガードルを縫製したところ、縫製後のストレッチ性に劣るため、縫製品が持つストレッチ性を阻害し着用感が著しく悪いという評価であった。
比較例２
ミシン糸を構成する繊維が７８ｄｔｅｘ、２４フィラメントのポリトリメチレンテレフタレートマルチフィラメント１００％である以外は実施例１と同様の方法でミシン糸を得た。
【００４１】
得られたミシン糸はストレッチ性に優れるものの、２０％伸長時の強度が低く、実施例１と同様にガードルを縫製したところ高速可縫性が著しく劣るものであった。
【００４２】
【表１】
2007113128.tif 000002
【産業上の利用可能性】
【００４３】
縫糸としてだけでなく、帆布など産業用途の生地に用いてもポリブチレンテレフタレートの持つ高い強力とストレッチ性から品質の高い商品を得ることができる。